(57)【要約】本発明は、新しい位置選択的に網状に形作られた多糖類の種類に関する。更に、これらの多糖類が得られる製法は、天然材料から開始され、多糖類を置換することが可能であるに関する。生成物は、医療分野や他の工業部門で使用することが可能である。【特許請求の範囲】
【請求項１】
第１の多糖類の単糖ユニットの炭素Ｃ−６の水酸基が、第２の多糖類のカルボキシ基で及び／又は第１の多糖類の可能なカルボキシ基で位置選択的にエステル化される２つの多糖類から成る位置選択的に網状に形作られた多糖類。
【請求項２】
第１の多糖類の単糖ユニットの炭素Ｃ−６の水酸基は、全部あるいは部分的にエステル化された２つの多糖類から成る請求項１に記載の多糖類。
【請求項３】
エステル化された水酸基の数が０．０１％〜７０％の間に含まれる請求項２に記載の多糖類。
【請求項４】
第１の多糖類が、ヒアルロナン、キサンタン、１００％未満の置換範囲を有するカルボキシメチルセルロース、１００％未満の置換範囲を有するカルボキシメチルキチン、１００％未満の置換範囲を有するカルボキシメチルアミロース、１００％未満の置換範囲を有するカルボキシメチルグアラ、スクレログルカン、ラミナランから成る群から選ばれる請求項１〜３のいずれかに記載の多糖類。
【請求項５】
第２の多糖類が、ヒアルロナン、アルギン、キサンタン、カルボキシメチルセルロース、カルボキシメチルキチン、カルボキシメチルアミロース、カルボキシメチルグアラから成る群から選ばれる請求項１〜４のいずれかに記載の多糖類。
【請求項６】
第１の多糖類及び／又は第２の多糖類は更に置換される請求項１〜５のいずれかに記載の多糖類。
【請求項７】
第１の多糖類及び／又は第２の多糖類は、更に薬又は生物活性物質で置換される請求項６に記載の多糖類。
【請求項８】
エステル結合に含まれないカルボキシ基は酸又は塩の形である請求項１〜７のいずれかに記載の多糖類。
【請求項９】
第１の多糖類は第２の多糖類と同一である請求項１〜８のいずれかに記載の多糖類。
【請求項１０】
第１の多糖類は第２の多糖類と異なる重量平均分子量を有している請求項１〜９のいずれかに記載の多糖類。
【請求項１１】
第１及び第２の多糖類の両方はヒアルロナンである請求項１〜１０のいずれかに記載の多糖類。
【請求項１２】
第１の多糖類の重量平均分子量は第２の多糖類未満である請求項１１に記載の多糖類。
【請求項１３】
高粘性溶液の形をしている請求項１〜１２のいずれかに記載の多糖類。
【請求項１４】
ゲルの形をしている請求項１〜１２のいずれかに記載の多糖類。
【請求項１５】
ミクロ球、糸、フィルムの形をしている請求項１〜１２のいずれかに記載の多糖類。
【請求項１６】
次の工程を含む請求項１〜１５のいずれかに記載の網状に形作られた多糖類の調製製法：
ａ）前記第１の多糖類の単糖ユニットの炭素Ｃ−６の活性化による第１の多糖類の位置選択的な修飾；
ｂ）第２の多糖類のカルボキシ基と、ａ）で得られた位置選択的に活性化された第１の多糖類のＣ−６原子との間のエステル結合の化成。
【請求項１７】
ステップａ）では、第１の多糖類の単糖ユニットの炭素Ｃ−６の活性化が、炭素Ｃ−６のハロゲン化、あるいは前記多糖類のＣ−６  Ｏ−アルキルスルホン酸塩あるいはＣ−６  Ｏ−アリールスルホン酸塩の化成によって得られる請求項１６に記載の製法。
【請求項１８】
ハロゲン化が、チオニル臭化物、チオニル塩化物、メタンスルホニル塩化物、メタンスルホニル臭化物、ｐ−トルエンスルホニル塩化物、ｐ−トルエンスルホニル臭化物、ビス−トリクロロメチル炭酸塩、ホスゲン、オキサリル臭化物又は塩化物、これらの任意の混合物から成る群から選ばれたハロゲン化物質の使用により実行される請求項１７に記載の製法。
【請求項１９】
ステップｂ）では、ａ）で得られた第１の位置選択的に活性化された多糖類は有機溶媒の中で懸濁し、塩基性物質の存在下で、同じ溶媒で懸濁した第２の多糖類に接して置かれた請求項１６〜１８のいずれかに記載の製法。
【請求項２０】
有機溶媒が、Ｎ、Ｎ−ジメチルホルムアミド、ジメチルスルホキシド、Ｎ−メチルピロリドンから成る群から選ばれる請求項１９に記載の製法。
【請求項２１】
塩基性物質は有機又は無機の塩基から選ばれる請求項１９〜２０に記載の製法。
【請求項２２】
請求項１〜１５のいずれかに記載の網状に形作られた多糖類を含む薬剤。
【請求項２３】
請求項１〜１５のいずれかに記載の網状に形作られた多糖類を含むヘルスケアあるいは外科の用品。
【請求項２４】
請求項１〜１５のいずれかに記載の網状に形作られた多糖類を含む化粧用品。
【請求項２５】
製薬、化粧品、ヘルスケア、外科の分野での請求項１〜１５のいずれかに記載の網状に形作られた多糖類の使用。
【請求項２６】
クロマトグラフィーの固定相の調製での請求項１〜１５のいずれかに記載の網状に形作られた多糖類の使用。
【請求項２７】
プラスチック材料、複合材料、充填材料、接着剤、塗料、工業用添加剤、流動調節剤の調製での請求項１〜１５のいずれかに記載の網状に形作られた多糖類の使用。
【請求項２８】
請求項１〜１５のいずれかに記載の網状に形作られた多糖類を含む固定クロマトグラフィー相。
【発明の詳細な説明】
【技術分野】
【０００１】
本発明は、位置選択的に網状に形作られた多糖類に関する。これらの新しい化合物は、詳しくは化学的−物理的特性を有し、そして種々の形状の中にある粘着性の溶液からゲルにさせ、それらは様々な目的のために役立つ。
【背景技術】
【０００２】
文献は、網状に形作られた多糖類を調製する種々の方法を報告し、それは共有結合タイプが変化する、官能基を含む及び多糖類であることによって変更される特性を備えた材料の達成を可能にした。網状組織タイプによって、第１に不溶性又は可溶であるものとして水の媒体との接触で生じることができる重合体の網目を得ることができ；第２の場合に高粘性を備えたシステムを生じさせる。この目的で、多官能な試薬、例として、ジエポキシド、ジカルボジイミド、ジヒドラジド、ポリヒドラジド、ジビニルスルホンあるいは、例えばアルデヒド物質のような単官能な試薬が使用される（Ｃｒｉｔｉｃａｌ  Ｒｅｖｉｅｗｓ  ｉｎ  Ｔｈｅｔａｐｅｕｔｉｃ  Ｄｒｕｇ  Ｃａｒｒｉｅｒ  Ｓｙｓｔｅｍｓ  クリティカル・レビュー・イン・テラペチック・ドラッグ・キャリア・システムズ  １５（５）、５１３−５５５頁、１９９８年）。
【０００３】
これらの生成物中で、臨床治療での使用のために市場に参入したヒアルロナン多糖類の網状に形作られた誘導体はヒラン（Ｈｙｌａｎ）で、開始の重合体の生体適合性特性を保持する誘導体の種類を含んでいる。生成物ヒラン（Ｈｙｌａｎ）は、網目形状あるいは可溶のゲルのようである。第１の場合では、独占的に水酸基を含んでいるジビニルスルホンで得られた網状組織は、ヒアルロナンのカルボキシ基とアセトアミド基をそのまま残す。しかしながら、可溶のゲルの実現化はホルムアルデヒドの使用を経て得られる；この場合、反応形式は、薬の結合のための更なる反応の可能性を妨げる。
【０００４】
別の網状組織の方法は、単独で水酸基を含むジエポキシドの使用を必要とし、かつ試薬の均一混合物を不可能にする非常に濃縮した重合体の開始の溶液（５０−１７５ｍｇ／ｍｌ）を必要とする。
【０００５】
網状になる物質のようなモノ−カルボジイミド、ジ−カルボジイミド、ヒドラジド、ジヒドラジドが、多糖類カルボキシ基の代わりに反応される。この技術でアニカ（Ａｎｉｋａ）は発展し、そして外科での使用のために網状になったヒアルロナンは出荷された（インサート（Ｉｎｃｅｒｔ）、オッシゲル（Ｏｓｓｉｇｅｌ））。
【０００６】
更に、カルボジイミドを使用する技術は、ヒアルロナンとカルボキシメチルセルロースの網状のヘテロ多糖類（セプラフィルム）の達成を可能にしたが、しかしながら、網間及び網内結合の化学的性質と網状組織の度合いの両方が定義されない。
【０００７】
更に、カルボジイミド／ヒドラジドを使用する変更した製法で調製された網状の多糖類を含んでいる薬で、薬はヒドラジドの機能的な手によって重合体に結び付けられる。この手の存在で、あの場合には理想的ではなく、また肉体領域の薬伝達の生理的プロセスを妨げ、あるいは有機体中の未生体適合又は未生体吸収の化学物質の放出がある。
【０００８】
ジメチロール尿素、エチルエノサイド、ポリアジリジン、ポリイソシアン酸塩のような他の網状になる物質は、網状になる多糖類を生産するために使用することができ；しかしながら、これらの物質を備えて得られた生成物は、どんなに定義されていない化学構造も有している。
【０００９】
別のアプローチによれば、多糖類は部分的に酸化し、そして成形されたアルデヒド基はアミノ基で反応するために、例えば第２の多糖類が網目構造を成形するこの方法で形成される。しかしながら、この場合、在来の多糖類構造はグリコシド環（欧州特許第１０１１６９０号）の開口に続いて失われる。
【００１０】
網状に形作られた多糖類の調製での別の方法は、米国特許第５６７６９６４号に記述された。反応は、ヒアルロナンのカルボキシ基及び水酸基の両方を含み、また架橋物質の使用を必要としないが、物質が濃縮することを必要とする。反応は、Ｎ−アセチル−Ｄ−グルコサミン残部とＤ−グルクロン酸残部の両方の水酸基上で任意に起こる；これは最終化学構造を予言できない可変の網状にさせる。
【００１１】
記述された全ての網状組織反応中で、架橋の使用あるいは種々の化学的性質の濃縮させる物質は必要とされる。物理的性質と最終多糖類生成物の高い／非常に高い粘性を考えれば、これらの物質はそれら本来の網目の内部に、未反応の形で捕らえ続けることができ、あるいは反応プロセスの結果１つ以上の形で変更される；従って、母材中で保留された潜在的な残部は、生成物の最終使用を妨げ、あるいはそれに所望しない特性を授け得る。
【００１２】
文献中での報告に照らして、化学な見解からよく特徴づけられ、かつ、更に在来の多糖類に合わない、あるいは以前に機能的な目的のために変更された多糖類に合わない化学基がない重合体の網目を調製する必要は明らかである。医学分野での特定の利用の場合には、それらが生物学上活発な分子を備えた直接結合の化成を可能にする化学構造を有している時、網状に形作られた材料はより興味深く見える。
【特許文献１】
「クリティカル・レビュー・イン・テラペチック・ドラッグ・キャリア・システムズ（Ｃｒｉｔｉｃａｌ  Ｒｅｖｉｅｗｓ  ｉｎ  Ｔｈｅｔａｐｅｕｔｉｃ  Ｄｒｕｇ  Ｃａｒｒｉｅｒ  Ｓｙｓｔｅｍｓ）」  １５（５）、５１３−５５５頁、１９９８年
【特許文献２】
欧州特許第１０１１６９０号明細書
【特許文献３】
米国特許第５６７６９６４号明細書
【発明の開示】
【課題を解決するための手段】
【００１３】
本発明の目的は、第１の多糖類の単糖ユニットの６位（炭素Ｃ−６）の炭素原子の水酸基が、第２の多糖類のカルボキシ基で及び／又は第１の多糖類の可能なカルボキシ基で位置選択的にエステル化される２つの多糖類から成る位置選択的に網状に形作られた多糖類の種類である。
【００１４】
エステル化は、第２の多糖類中にあるカルボキシ基の全部あるいは部分的を含んでおり；更に、第１の多糖類がカルボキシ基を含んでいる場合、更に、これらは、全部あるいは部分的にエステル化することができる。
【００１５】
エステル結合に含まれない位置選択的に網状に形作られた多糖類のカルボキシ基は、酸又は塩の形であり；塩の形である場合、基はアルカリ金属、アルカリ土類金属及び窒素を含んでいる陽イオンで塩化されてもよい。窒素を含んでいる陽イオン中で、有機体窒素、例えば、アルキル基で炭素原子を１−６つ有しているテトラ−アルキルアンモニウム塩類を含んでいるものからなる。他の例はルチジニウム、コリジニウム、イミダゾリウムである。
【００１６】
第１の多糖類は、単糖ユニットの６位（炭素Ｃ−６）の炭素上の水酸基を含んでいるはずであり、更に、位置選択的なエステル化を可能にするカルボキシ基を含むことができる。発明の目的で、第１の多糖類はカルボキシ基をも含んでいるものから選ばれることが好ましい。多糖類がカルボキシ基を含んでいる場合、これらは酸又は塩の形をしており、後者では、アルカリ金属あるいはアルカリ土類金属陽イオン、有機陽イオンあるいは窒素を含んでいる陽イオンで塩化されるのが好ましい。単糖ユニットの炭素Ｃ−６上の水酸基、かつ更にカルボキシ基を含んでいる多糖類（第１の多糖類）は：グリコサミノグリカン、キサンタン、１００％未満の置換範囲のキチンの、アミロースの、デキストランのセルロースカルボン酸塩誘導体、ベジタブルガムである。具体例は、ヒアルロナン、コンドロイチン４−硫酸、デルマタン硫酸、ヘパリン、カルボキシメチルセルロース、カルボキシメチルキチン、カルボキシメチルアミロース、カルボキシメチルグアラ、カルボキシメチルデキストラン；アラビアガム、トラガカントガム、ガティガムである。単糖ユニットの炭素Ｃ−６上の水酸基を含んでおり、かつ更にカルボキシ基を含んでいない多糖類（第１の多糖類）は、β−グルカン、プルラン、カードラン、ジェラン、スクシノグルカン、ガラクトマンナン、グルコマンナンである。
【００１７】
本発明の目的で、第１の多糖類は、ヒアルロナン、キサンタン、１００％未満、好ましくは０−５０％間を含む置換範囲を有するカルボキシメチルセルロース、１００％未満、好ましくは０−５０％間を含む置換範囲を有するカルボキシメチルキチン、１００％未満、好ましくは０−５０％間を含む置換範囲を有するカルボキシメチルアミロース、１００％未満、好ましくは０−５０％間を含む置換範囲を有するカルボキシメチルグアラ、スクレログルカン、ラミナランから成る群から選ばれるのが好ましい。
【００１８】
第２の多糖類はカルボン酸塩多糖類であり：これは、それを構成する単糖ユニット上のカルボキシ基を含んでいるはずである。前記多糖類が酸か塩の形である；後者では、カルボキシ基は、アルカリ金属、アルカリ土類金属陽イオンあるいは窒素を含んでいる陽イオンで塩化される。単糖ユニット（第２の多糖類）上のカルボキシ基を含んでいる多糖類は：グリコサミノグリカン、キサンタン、セルロースの、キチンの、アミロースの、デキストランのカルボン酸塩誘導体、アルギン、ベジタブルガム、１００％未満のエステル化の程度を有するペクチンである。この群に属する多糖類の例は：ヒアルロナン、コンドロイチン４−硫酸、コンドロイチン６−硫酸、デルマタン硫酸、ヘパリン；カルボキシメチルセルロース、カルボキシメチルキチン、カルボキシメチルアミロース、カルボキシメチルグアラ、カルボキシメチルデキストラン；アラビアガム、トラガカントガム、ガティガムである。本発明の目的で、第２の多糖類は、ヒアルロナン、キサンタン、アルギン、カルボキシメチルセルロース、カルボキシメチルキチン、カルボキシメチルアミロース、カルボキシメチルグアラから成る群から選ばれるのが好ましい。
【００１９】
第１と第２の多糖類は、好ましくは５００と３００００００の間、あるいはより好ましくは８００と１５０００００の間で、重量平均分子量（ＭＷ、ＨＰＳＥＣによる量定及び／又は分子の大きさ検知器、例えば光拡散と連結する）を有する。２つの多糖類の重量平均分子量は異なるあるいは同一にすることができる。異なる分子量の場合には、通常、第１の多糖類の重量平均分子量が第２の多糖類より少ない。
【００２０】
本発明によって網状に形作られた多糖類を構成する第１と第２の多糖類は、同一かもしれない。この場合、好ましい多糖類はヒアルロナンである。第１と第２の多糖類が両方ともヒアルロナン、同じか異なる重量平均分子量を有している。２つの多糖類が異なる場合、その時、第１は好ましくはβ−グルカン、ラミナランとスクレログルカンのいずれかから選ばれ、第２は好ましくはヒアルロナンである。
【００２１】
網状に形作られた誘導体を構成する第１と第２の多糖類の両方は、更にどの位置上で、あるいは水酸基、カルボキシ基、アミノ基上で置換されることができる。置換は、発明の網状に形作られた生成物の使用の重要な機能的特性を与える構造上異なる化学基の導入によって行うことができる。例えば、これらの多糖類は、薬又は生物活性物質と置換することができ、例えば、抗腫瘍、抗炎症あるいは傷治癒物質のような薬である。
【００２２】
水酸基の位置選択的なエステル化に関して、これは全ての水酸基（１００％エステル化）あるいはこれらのほんの一部を含むことができる。エステル化された水酸基の数が０．０１％〜７０％の間で含まれる場合の、位置選択的に網状に形作られた多糖類が好ましい。
【００２３】
本発明の別の目的は、網状に形作られた多糖類の調製製法である。その製法は次のステップによって特徴づけられる：ａ）多糖類の単糖ユニットの炭素Ｃ−６の活性化による第１の多糖類の位置選択的な修飾；ｂ）第２の多糖類のカルボキシ基と、ａ）で得られた位置選択的に活性化された第１の多糖類のＣ−６原子との間のエステル結合の化成。
【００２４】
ステップａ）では、Ｃ−６の水酸基を適切な脱離基に取り替えることにより炭素Ｃ−６の活性化に達する。むしろ活性化は、多糖類の単糖ユニットの炭素Ｃ−６を位置選択的にハロゲン化することにより得られる。前記ハロゲン化は以下のように行うことができる：第１の多糖類は適切な有機溶媒中で懸濁され、そして２５−１００℃で１−５時間攪拌させたままにする；その後、炭素Ｃ−６の水酸基は１−１８時間、攪拌を備えた−２０℃〜７０℃の温度で有機溶媒中のハロゲン化物質と反応して作られる。反応混合物のｐＨ値は９−１１の間で調節することができる。位置選択的なハロゲン化反応の終わりに混合物は、公知の方法によって、中和され、そして生成物は回収され、浄化される。ハロゲン化物質は、メタンスルホニル臭化物、メタンスルホニル塩化物、ｐ−トルエンスルホニル臭化物、ｐ−トルエンスルホニル塩化物、チオニル塩化物、チオニル臭化物から成る群から選ばれ；あるいはまた、一つは例えば、オキサリル臭化物、オキサリル塩化物、ホスゲン、ビス（トリクロロメチル）炭酸塩、更に当技術による適切な混合物を使用することができる。使用することができる溶媒は、ジアルキルスルホキシド、ジアルキルカルボキシアミドのような非プロトン性溶媒で、特にはＣｌ−Ｃ６ジアルキルスルホキシド、例えばジメチルスルホキシド、及びＣ１−Ｃ６脂肪酸のＣ１−Ｃ６ジアルキルアミド、例えば、Ｎ、Ｎ−ジメチルホルムアミド、Ｎ、Ｎ−ジエチルホルムアミド、Ｎ、Ｎ−ジメチルアセトアミド、Ｎ、Ｎ−ジエチルアセトアミドである。好ましい溶媒は、Ｎ、Ｎ−ジメチルホルムアミド、ジメチルスルホキシド、Ｎ−メチルパイロライドンである。
【００２５】
活性化される第１の多糖類がカルボキシ基を含んでいる場合、これらは酸又は塩の形で、好ましくは塩の形で、より好ましくは有機体窒素を含んでいる陽イオンを有する塩類、例えばテトラアルキルアンモニウム塩類である。
【００２６】
更に、カルボキシ基を含んでいる多糖類の位置選択的なハロゲン化のための更なる詳細はＷＯ９９／１８１３３に記述されている。
【００２７】
ステップａ）では、更にＣ−６炭素原子はハロゲン化以外の反応によって活性化することができる：実際、単糖ユニットのＣ−６炭素原子上の十分な脱離基の導入を選択的に可能にするどんな反応は、この目的のためにおおむね適用することができる：低温、例えば、室温以下の塩基触媒存在下で必要とする量のアルキル−又はアリール−スルホニルハロゲン化物を有する有機溶媒中の多糖類を処理することにより、例えば、多糖類のＣ−６  Ｏ−アルキルスルホン酸塩あるいはＣ−６  Ｏ−アリールスルホン酸塩を生産することができる。
【００２８】
ステップｂ）では、ａ）で得られた第１の位置選択的に活性化された多糖類が、好ましくは酸の形で、有機溶媒あるいは有機溶媒の混合物の中で懸濁され、そして次に、塩基性物質の存在下で、同溶媒で懸濁された第２の多糖類と混合された。反応は、１−１００時間で２５〜９０℃の温度で実行された。生成物は、例えば、沈降反応、濾過、乾燥、凍結乾燥のような古典的技術によって回収される。反応は、更に触媒の添加を必要とするかもしれない。理想的な溶媒は、ジアルキルスルホキシド、ジアルキルカルボキシアミドのような非プロトン性溶媒で、特にはＣｌ−Ｃ６ジアルキルスルホキシド、例えばジメチルスルホキシド、及びＣ１−Ｃ６脂肪酸のＣ１−Ｃ６ジアルキルアミド、例えば、Ｎ、Ｎ−ジメチルホルムアミド、Ｎ、Ｎ−ジエチルホルムアミド、Ｎ、Ｎ−ジメチルアセトアミド、Ｎ、Ｎ−ジエチルアセトアミドである。溶媒は、Ｎ、Ｎ−ジメチルホルムアミド、ジメチルスルホキシド、Ｎ−メチルパイロライドンから選ばれたのが好ましい。塩基性物質は、無機あるいは有機の塩基のいずれかから選ばれる。特に適したのは、例えば、アルカリ金属炭酸塩、ピリジン及び、例えばジメチルアミノピリジン、モルホリン、オキサゾリン、トリアゾール、テトラゾール、キノリンのようなその置換された形、また更に、例えばアミン基とメチル基を有し、置換されたのである。塩基前駆物質も使用することができる。
【００２９】
しかしながら、これらの記述と異なる他の反応は、ステップａ）及びｂ）の開発に適用することが可能である。
【００３０】
調製製法にステップａ）及びｂ）を適用することにより得られた網状に形作られた生成物中で、遊離カルボキシ基、エステル結合に関係していなかった公知の製法のうちの１つによって塩化することができる。
【００３１】
開始の多糖類に関して、第１（カルボキシ基を含んでいる場合）及び第２は、むしろ有機体窒素を含んでいる陽イオンでカルボキシ基を塩化する；そして、より好ましくは、アルキル基が炭素原子を１〜６つ含んでいるテトラアルキルアンモニウム塩類である。ほとんどの場合、テトラブチルアンモニウムカルボキシル多糖類が使用される。適切な第四アンモニウム塩基で塩化されたスルホン酸樹脂を備えた、多糖類のナトリウム塩あるいは水溶液中でその遊離酸の形で反応させることにより、これらの塩類を調製することは可能である。
【００３２】
開始の多糖類溶液の濃縮、第１と第２の多糖類間の比率、試薬と単一多糖類の間の比率、反応温度、反応持続時間、のような反応状態における変化は、網状組織の程度の調整を可能にする。
【００３３】
網状に形作られた多糖類を調製する過程は、位置選択的な反応を可能にするために本質的特質を示す。実際、反応は、もっぱら第１の多糖類の単糖残部のＣ−６上に存在する水酸基上で進み、それはエステル結合を形成するためにカルボキシ基で反応することができる単糖ユニットのただ一つの水酸基であるために適切に活性化される。この製法で、化学上よく定義された位置選択的に網状に形作られた多糖類生成物が得られる。
【００３４】
本発明での製法の更なるの利点は、前記製法が他の物質の欠如中の位置選択的に網状に形作られた多糖類の生産を可能にする、例えば、架橋物質及び／又は凝縮物質のように網状に形作られた多糖類の調製のために技術製法の状態で一般に使用される。これは、純粋な位置選択的に網状に形作られた多糖類、つまり、反応プロセス中で使用される物質によって生じる汚染物質を含まない位置選択的に網状に形作られた多糖類を供給する。これらの汚染物質は、網状のものの最終使用を妨げるかもしれない；特に、医学分野での使用の場合に、これらが有毒か有害な成分を構成する、あるいは副作用、例えば、炎症性機能を伝えるかもしれない。
【００３５】
多糖類の類型及び炭素Ｃ−６上の水酸基のエステル化の範囲を変えることによって、発明の網状に形作られた多糖類は高分子量多糖類の特性を呈し、高分子量は、在来の多糖類の重量平均分子量（ＭＷ）より大きな分子量値を意図する。発明の位置選択的に網状に形作られた重合体は、水又は水溶液に接して置かれた時に明らかに膨張し、そして機械的攪拌で、いくつかの場合に顕著に複雑な流動特性で乳白光を発し、まさに粘着性の透明な溶液を生じる。他の場合では、網状に形作られた多糖類への水あるいは水溶液の添加は、十分な機械的特性を有する水ゲルを生産する。従って、網状に形作られた多糖類は、非常に粘着性の溶液から非常に高剛性なゲルまであらゆる形で示すことができる。網状に形作られた多糖類が官能基を備えた置換を含んでいる場合、これらは不水溶媒中あるいは混合溶媒中の高粘性システムの調製を可能にすることができる。これらの特性は、発明の位置選択的に網状に形作られた多糖類の工業的用途の根拠である。
【００３６】
本発明で要求された位置選択的に網状に形作られた多糖類は、製薬、ヘルスケア、外科及び化粧品の分野で使用することができる。
【００３７】
生体適合及び生体吸収な特性を示す生成物は、バイオマテリアルとして有利に使用することができる。従って、発明の更なる目的は、前記生成物を含むヘルスケア用品又は外科の付属品である。従って、これらは関節内注入療法で使用することができ、それは全ての外科の開業医を助け、またそれゆえ眼科、整形外科、神経科の部門で使用することができる。更に、一般にいくつかの外科の介在、例えば、胸郭、腹部、骨盤、整形外科等のあとに、癒着の形成の事象を防ぐために外科分野中で用いることが見ることができる。更に、これらの化合物は、組織修理、制御放出システムあるいは反応性物質のためのキャリヤーとして興味深い。それゆえ、これらの場合は、継続的な薬学治療を必要とする病理上で、かつそのうえ更に所望しない副作用の結果、あるいは薬物速度論に関する問題のために通常の方法によって投与することができない薬を長期間の間用いることが見ることができる。従って、発明の目的は、更に網状に形作られた多糖類を含む薬剤に対処する。
【００３８】
網状に形作られた多糖類を含む保湿のような局所使用にとりわけ役立つ化粧用の生成物は、発明のより更なる目的である。この発明の網状に形作られた生成物は、更にプラスチック材料、複合材料、充填材料、先端技術材料、接着剤、塗料、工業用添加剤、混合同化向上剤、流動調節剤の調製でのように他の工業部門で使用することができる。
【００３９】
発明で化合物の他の用途は、クロマトグラフィーの固定相、更にキラルの固定相の調製での識別である。クロマトグラフィーの固定相の調製で、これらの網状になるものとして、粉にした又は玉のように形作られた後、及び粒径に基づいてついに選択された後に使用される。従って、本発明の更なる目的の構成は、発明の位置選択的に網状に形作られた多糖類を含む固定クロマトグラフィー相である。これらの固定相は、この分野でのエンジニアに公知プロセスによって調製されており、薄層クロマトグラフィー、液体クロマトグラフィー、例えば、ＨＰＬＣ、バッチ・クロマトグラフィー、“疑似移動床式”（ＳＢＭ）クロマトグラフィー、超臨界流体クロマトグラフィー（ＳＦＣ）の中で使用することができる。
【発明を実施するための最良の形態】
【００４０】
次の例は発明の制限しない実例である。
【００４１】
例１
ヒアルロナンの重量平均分子量（ＭＷ）の測定方法
平均分子量は、ＨＰ−ＳＥＣ（高速サイズ排除クロマトグラフィー）によって決定される。分析条件は次のとおりである：クロマトグラフィーのシステム：Ｒｈｅｏｄｙｎｅ  ９１２５注入装置を備えたＨＰＬＣ．Ｊａｓｃｏ  ＰＵ−８８０。カラム：ＴＳＫ  ＰＷｘｌ  Ｇ６０００＋Ｇ５０００＋Ｇ３０００（ＴｏｓｏＨａａｓ）３００ｍｍ×７．８ｍｍＩＤ、１３、１０、６μｍ粒径；温度４０℃。移動相：０．１５Ｍ  ＮａＣｌ。流量：０．８ｍｌ／ｍｉｎ。検出器：ＬＡＬＬＳ  ＣＭＸ−１００（ＴＳＰ  Ｃｈｒｏｍａｔｉｘ）、Ｐｏ＝３００−４００ｍＶ；屈折率の差異４１０（水）、感度１２８ｘ；温度３２℃。注入容量：１００μｌ。生成物は、おおよそ１．０ｍｇ／ｍｌの濃度で０．１５ＭのＮａＣｌ中で可溶性になり、そして１２時間攪拌する。溶液は０．４５μｍ多孔性フィルター（ミリポア）によって濾過され、その後クロマトグラフィーシステムに注入される。その分析は、ＭＷ（重量平均分子量）、Ｍｎ（数平均分子量）、Ｐｌ（多分散）の測定を可能にする。多糖類溶液の濃度は、屈折率の積分を使用して確認される。テトラブチルアンモニウムヒアルロナン（例３−６、８−１４の中で使用される試料）は、テトラブチルアンモニウムとナトリウムの間のイオン交換後に分析され、その後、ＭＷ測定は対応するナトリウム塩上で行なわれる。
【００４２】
例２
ラミナランの重量平均分子量（ＭＷ）の測定方法
重量平均分子量は、ＨＰ−ＳＥＣ（高速サイズ排除クロマトグラフィー）によって決定される。分析条件は次のとおりである：クロマトグラフィーシステム：Ｒｈｅｏｄｙｎｅ  ９１２５注入装置を備えたＨＰＬＣ  Ｊａｓｃｏ  ＰＵ−８８０。カラム：ＴＳＫ  ＰＷｘｌ  Ｇ３０００＋Ｇ２５００（ＴｏｓｏＨａａｓ）３００ｍｍ×７．８ｍｍＩＤ、１３、１０、６μｍ粒径；温度４０℃。移動相：０．１５Ｍ  ＮａＣｌ。流量：０．５ｍｌ／ｍｉｎ。検出器：屈折率の差異４１０（水）、感度１２８ｘ；温度３２℃。注入容量：１００μｌ。生成物は、おおよそ１．０ｍｇ／ｍｌの濃度で０．１Ｍ  ＮａＣｌ中で可溶性になり、そして１２時間攪拌する。溶液は０．４５μｍ多孔性フィルター（ミリポア）によって濾過され、その後クロマトグラフィーシステムに注入される。その分析は、ｐｕｌｌｕｌａｎ標準（ＰｏｌｙｍｅｒＬａｂ英国）を備えた先の測定によってＭＷ（重量平均分子量）、Ｍｎ（数平均分子量）、Ｐ１（多分散）の測定を可能にする。多糖類溶液の濃度は、屈折率の積分を使用して確認される。
【００４３】
例３
Ｃ６−臭素ヒアルロナンの調製
テトラブチルアンモニウムヒアルロナン（そのナトリウム塩はＭＷ：１０００００を有す）２５０ｍｇが、温度８０℃の窒素雰囲気でマグネット攪拌機を備えた、３つ球管がある環流器を備えた冷却した反応フラスコ中でＮ，Ｎ−ジメチルホルムアミド１０ｍｌに溶解される。温度は室温に調節され、そして更にＮ、Ｎ−ジメチルホルムアミド５ｍｌが添加された。混合物の温度は０℃に調節され、そしてチオニル臭化物を３１２μｌ添加した。システムは３０分間攪拌させたままにし、その後、温度は８０℃まで上げられ、そして更に１６時間反応させるためその状態のままにする。溶液は室温に冷却され、ミリ−Ｑ水１０ｍｌを添加し、そして水酸化ナトリウムで中和した。溶媒は減圧下で除去され、そして得られた固形物はアセトンで洗浄され、濾過によって回収される。その後、生成物はミリ−Ｑ水１０ｍｌに溶解され、蒸留水に対して透析される。その後、生成物は凍結乾燥によって回収される。３０ｍｇの生成物が得られる。
【００４４】
生成物は、４０℃の温度で溶媒として重水素を含んだ水を使用する陽子及び炭素核磁気共鳴分光法（１Ｈ  ＮＭＲ、１３Ｃ  ＮＭＲ）を使用して特徴づけられた。１３Ｃスペクトルでは、Ｃ６臭素処理（３３ｐｐｍ）とＣ６臭素未処理（６１ｐｐｍ）の信号領域の比較によって、臭素化の程度が９０％であることは確証された。
【００４５】
例４
Ｃ６−臭素ヒアルロナンの調製
テトラブチルアンモニウムヒアルロナン（そのナトリウム塩はＭＷ：１０００００を有す）２ｇが、温度６０℃の窒素雰囲気でマグネット攪拌機を備えた、３つ球管がある環流器を備えた冷却した反応フラスコ中でＮ，Ｎ−ジメチルホルムアミド１００ｍｌに溶解される。完全な可溶化に際して、溶液は最初に室温に冷却され、その後氷浴で０℃に冷却される。溶液に、メタンスルホン酸１０１μｌと２アリコートのオキサリル臭化物１．５ｍｌを添加し、その後システムを３０分間攪拌させたままにする。その後、温度は６０℃まで上げられ、そして１６時間反応させるためその状態のままにする。不均質系が得られ、ミリ−Ｑ水１０ｍｌを添加し、その後水酸化ナトリウムで中和した。システムは、その体積のおおよそ１／５に減圧下で濃縮され、メタノール中で沈殿された。生成物は濾過され、水中に分散させる。そのシステムは水酸化ナトリウムで塩基化され、次に、生成物の完全な可溶化まで磁気的に攪拌する。その後、溶液は塩酸で中和され、蒸留水に対して透析される。生成物は凍結乾燥によって回収される。６１０ｍｇの生成物が得られる。生成物は、４０℃の温度で溶媒として重水素を含んだ水を使用する陽子及び炭素核磁気共鳴分光法（１Ｈ  ＮＭＲ、１３Ｃ  ＮＭＲ）を使用して特徴づけられた。１３Ｃスペクトルでは、Ｃ６臭素処理（３３ｐｐｍ）とＣ６臭素未処理（６１ｐｐｍ）の信号領域の比較によって、臭素化の程度が５０％であることは確証された。
【００４６】
例５
Ｃ６−臭素ヒアルロナンの調製
テトラブチルアンモニウムヒアルロナン（そのナトリウム塩はＭＷ：１０００００を有す）１ｇが、温度６０℃の窒素雰囲気でマグネット攪拌機を備えた、３つ球管がある環流器を備えた冷却した反応フラスコ中でＮ，Ｎ−ジメチルホルムアミド１００ｍｌに溶解される。完全な可溶化に際して、溶液は室温に冷却され、その後氷浴で０℃に冷却される。溶液に、メタンスルホン酸５０μｌとオキサリル臭化物７５４μｌを添加し、その後システムを３０分間攪拌させたままにする。その後、温度は８０℃まで上げられ、そして１６時間反応させるためその状態のままにする。不均質系が得られ、ミリ−Ｑ水１０ｍｌを添加し、その後水酸化ナトリウムで中和した。システムは、その体積のおおよそ１／５に減圧下で濃縮され、アセトン中に沈殿された。生成物は濾過され、ミリ−Ｑ水１００ｍｌで分散させる。そのシステムは水酸化ナトリウムで塩基化され、次に、生成物の完全な可溶化まで磁気的に攪拌する。その後、溶液は塩酸で中和され、蒸留水に対して透析される。生成物は凍結乾燥によって回収される。４４０ｍｇの生成物が得られる。生成物は、４０℃の温度で溶媒として重水素を含んだ水を使用する陽子及び炭素核磁気共鳴分光法（１Ｈ  ＮＭＲ、１３Ｃ  ＮＭＲ）を使用して特徴づけられた。１３Ｃスペクトルでは、Ｃ６臭素処理（３３ｐｐｍ）とＣ６臭素未処理（６１ｐｐｍ）の信号領域の比較によって、臭素化の程度が７０％であることは確証された。
【００４７】
例６
Ｃ６−臭素ヒアルロナンの調製
テトラブチルアンモニウムヒアルロナン（そのナトリウム塩はＭＷ：１０００００を有す）４ｇが、温度６０℃の窒素雰囲気でマグネット攪拌機を備えた、３つ球管がある環流器を備えた冷却した反応フラスコ中でＮ，Ｎ−ジメチルホルムアミド２００ｍｌに溶解される。完全な可溶化に際して、溶液は室温に冷却され、その後氷浴で０℃に冷却される。溶液に、メタンスルホン酸２０２μｌと３アリコートのオキサリル臭化物３．０ｍｌを添加し、その後システムを３０分間攪拌させたままにする。温度は６０℃まで上げられ、そして１６時間反応させるためその状態のままにする。ミリ−Ｑ水２０ｍｌを添加し、その後４０％のテトラブチルアンモニウム水酸化物で中和した。システムは、その体積のおおよそ１／５に減圧下で濃縮され、アセトン中に沈殿された。生成物は濾過され、ミリ−Ｑ水１５０ｍｌに分散させる。そのシステムは４０％のテトラブチルアンモニウム水酸化物で塩基化され、次に、生成物の完全な可溶化まで磁気的に攪拌する。その後、溶液は塩酸で中和され、蒸留水に対して透析される。生成物は凍結乾燥によって回収される。２．３１ｇの生成物が得られる。生成物は、４０℃の温度で溶媒として重水素を含んだ水を使用する陽子及び炭素核磁気共鳴分光法（１Ｈ  ＮＭＲ、１３Ｃ  ＮＭＲ）を使用して特徴づけられた。１３Ｃスペクトルでは、Ｃ６臭素処理（３３ｐｐｍ）とＣ６臭素未処理（６１ｐｐｍ）の信号領域の比較によって、臭素化の程度が５０％であることは確証された。
【００４８】
例７
Ｃ６−臭素ラミナランの調製
ラミナラン（コンブ属ｓｐの“高温抽出”；ＭＷ：１００００、例２によれば）０．５ｇが、Ｎ，Ｎ−ジメチルホルムアミド５ｍｌで分散され、システムはエタノール浴で−４０℃に冷却される。溶液に、メタンスルホン酸臭化酸４ｍｌが１時間以上の期間にわたって滴下漏斗を通じて添加された。その後、温度は室温に調節され、そして２時間半反応させるためその状態のままにする。温度は７０℃に調節され、そして１６時間反応させるためその状態のままにする。システムは炭酸塩溶液で中和され、蒸留水に対して透析される。得られた沈殿は回収され、またＮ、Ｎ−ジメチルホルムアミドの最小体積で可溶性になり、その後蒸留水に対して透析される。沈殿は回収され、その後乾燥される。生成物は、炭素核磁気共鳴分光法（１３Ｃ  ＮＭＲ）によって特徴づけられた。１３Ｃスペクトルでは、Ｃ６臭素処理（３３．７７ｐｐｍ）の信号が観察され、一方Ｃ６臭素未処理（６０．８ｐｐｍ）が存在しないので、よって臭素化の程度が１００％であることは確証された。
【００４９】
例８
網状に形作られた多糖類の調製
ヒアルロン酸（ＭＷ：１０００００）５０ｍｇが、室温の窒素雰囲気でマグネット攪拌機を備えた３つ球管がある５０ｍｌの反応フラスコ中でジメチルスルホキシド１０ｍｌに溶解される。例３のように調製された酸の形の６−臭素ヒアルロナン１００ｍｇが、別の室温の窒素雰囲気でマグネット攪拌機を備えた３つ球管がある５０ｍｌの反応フラスコ中でジメチルスルホキシド１０ｍｌに溶解された。２つの溶液をまぜ合わせ、そして塩基性物質の存在下で室温、窒素雰囲気で４５時間反応させるためその状態のままにする。溶液はメタノールで沈殿し、そして生成物は減圧下の濾過によって回収される。固形物にミリ−Ｑ水１００ｍｌを添加することは、酸性ｐＨで不均質系を生じる。従って、これは重炭酸ナトリウムで中和され、このように凍結乾燥された均質系を生じる。生成物は高濃度で水溶液中での膨張を得た。
【００５０】
例９
網状に形作られた多糖類の調製
例６のように調製されたＣ６−臭素ヒアルロナン５０ｍｇが、温度８０℃でマグネット撹拌機を備えた２０ｍｌの平底フラスコ中でＮ，Ｎ−ジメチルホルムアミド１０ｍｌに溶解された。完全な可溶化に際して、システムは室温に冷却される。テトラブチルアンモニウムヒアルロナン（そのナトリウム塩はＭＷ：１０００００を有す）５０ｍｇが、別の温度３０℃の窒素雰囲気でマグネット攪拌機を備えた３つ球管がある５０ｍｌのフラスコ中でＮ，Ｎ−ジメチルホルムアミド３ｍｌに溶解された。その後、溶液にＮ、Ｎ−ジメチルホルムアミドに溶解したＣ６−臭素ヒアルロナン、トリエチルアミン２５μｌ及び触媒現象量のテトラブチルアンモニウムヨウ化物が添加され、その後３０℃でマグネット撹拌機がある窒素雰囲気で２２時間反応させるためその状態のままにする。システムは、その体積の１／３まで減圧下で濃縮され、アセトン中に沈殿される。生成物は濾過によって回収され、その後ミリ−Ｑ水５０ｍｌで分散される。不均質系は塩酸で中和されアルカリｐＨが得られ、蒸留水に対して透析される。生成物は凍結乾燥によって回収される。生成物は、非常に粘着性システムの達成を有する高濃度で、水溶液中での膨張を得た。
【００５１】
例１０
網状に形作られた多糖類の調製
テトラブチルアンモニウムヒアルロナン（そのナトリウム塩はＭＷ：１０００００を有す）５０ｍｇが、室温でマグネット撹拌機を備えた２０ｍｌの平底反応フラスコ中でジメチルスルホキシド２ｍｌに溶解された。完全な可溶化に際して、ジメチルアミノピリジン３０ｍｇ及び触媒現象量のテトラブチルアンモニウムヨウ化物が添加された。例６のように調製されたＣ６−臭素ヒアルロナン５０ｍｇが、別の温度５０℃でマグネット撹拌機を備えた１０ｍｌの平底フラスコ中でジメチルスルホキシド２ｍｌに溶解された。システムは室温に冷却され、テトラブチルアンモニウムヒアルロナン溶液を添加した。これは室温で緩慢な攪拌しつつ２時間反応させるためその状態のままにする。得られたシステムはミリ−Ｑ水２０ｍｌ添加され、塩酸で中和され、そして蒸留水に対して透析される。生成物は凍結乾燥によって回収される。水溶液中で分散した時、生成物は膨張する。
【００５２】
例１１
網状に形作られた多糖類の調製
テトラブチルアンモニウムヒアルロナン（そのナトリウム塩はＭＷ：１０００００を有す）９０ｍｇが、室温でマグネット撹拌機を備えた５０ｍｌの平底フラスコ中でジメチルスルホキシド５ｍｌに溶解された。完全な可溶化に際して、ジメチルアミノピリジン３９ｍｇ及び触媒現象量のテトラブチルアンモニウムヨウ化物が添加された。例４のように調製されたＣ６−臭素ヒアルロナン１０ｍｇが、別の室温でマグネット撹拌機を備えた１０ｍｌの平底フラスコ中でジメチルスルホキシド２ｍｌに溶解された。溶液にジメチルアミノピリジン４ｍｇを添加し、その後、全てをテトラブチルアンモニウムヒアルロナンに添加した。これは室温で緩慢な攪拌しつつ１６時間反応させるためその状態のままにする。得られたシステムはミリ−Ｑ水２０ｍｌ添加され、塩酸で中和され、そして蒸留水に対して透析される。生成物は凍結乾燥によって回収される。生成物は水溶液中で膨張する。
【００５３】
例１２
網状に形作られた多糖類の調製
テトラブチルアンモニウムヒアルロナン（そのナトリウム塩はＭＷ：１０００００を有す）９０ｍｇが、室温でマグネット撹拌機を備えた５０ｍｌの平底フラスコ中でジメチルスルホキシド５ｍｌに溶解された。完全な可溶化に際して、ジメチルアミノピリジン３３ｍｇ及び触媒現象量のテトラブチルアンモニウムヨウ化物が添加された。例３のように調製された酸の形のＣ６−臭素ヒアルロナン１０ｍｇが、別の室温でマグネット撹拌機を備えた１０ｍｌの平底フラスコ中でジメチルスルホキシド２ｍｌに溶解された。溶液にジメチルアミノピリジン４ｍｇを添加し、その後、全てをテトラブチルアンモニウムヒアルロナンに添加した。これは室温で緩慢な攪拌しつつ１６時間反応させるためその状態のままにする。得られたシステムはミリ−Ｑ水２０ｍｌ添加され、その後、塩酸で中和され、蒸留水に対して透析される。生成物は凍結乾燥によって回収される。得られた生成物は水溶液中で分散し、膨張する。
【００５４】
例８−１２において得られた網状に形作られた多糖類中にあるエステル化された群は、“官能基による定量有機分析”Ｊｏｈｎ  Ｗｉｌｅｙ  ａｎｄ  Ｓｏｎｓ出版の第４版に記述された鹸化方法で決定される。得られた結果は下記に記載される。
【００５５】
【表１】
2004535492.tif 000002
【００５６】
更に、次のように網状に形作られた多糖類の調製
例１３
網状に形作られた多糖類の調製
テトラブチルアンモニウム（２１％）−ヒアルロナンナトリウム（７９％）（そのナトリウム塩はＭＷ：１２０００００を有している）４０ｍｇが、室温でマグネット撹拌機を備えた平底フラスコ中でジメチルスルホキシド２ｍｌに溶解された。完全な可溶化に際して、ジメチルアミノピリジン３３ｍｇ及び触媒現象量のテトラブチルアンモニウムヨウ化物が添加される。例６のように調製されたＣ６−臭素ヒアルロナン３０ｍｇが、別の温度５０℃でマグネット撹拌機を備えた１０ｍｌの平底フラスコ中でジメチルスルホキシド２ｍｌに溶解された。システムは室温に冷却され、テトラブチルアンモニウム塩ヒアルロナン溶液を添加した。これは室温で緩慢な攪拌しつつ１６時間反応させるためその状態のままにする。得られたシステムはミリ−Ｑ水２０ｍｌ添加され、その後、塩酸で中和され、蒸留水に対して透析される。生成物は凍結乾燥によって回収される。得られた生成物は水溶液中で分散し、膨張する。生成物は水溶液の中で膨張し、高粘性システムを成形する。
【００５７】
例１４
網状に形作られた多糖類の調製
テトラブチルアンモニウムヒアルロナン（そのナトリウム塩はＭＷ：１０００００を有す）５０ｍｇが、室温の窒素雰囲気でマグネット攪拌機を備えた、３つ球管を有するフラスコ中でジメチルスルホキシド２ｍｌに溶解される。完全な可溶化に際して、ジメチルアミノピリジン１２ｍｇ及び触媒現象量のテトラブチルアンモニウムヨウ化物が添加された。例７のように調製されたＣ６−臭素ラミナラン５０ｍｇが、別の温度５０℃でマグネット撹拌機を備えた１０ｍｌの平底フラスコ中でジメチルスルホキシド２ｍｌに溶解された。システムに、ジメチルアミノピリジン１１ｍｇを添加し、その後、全てをテトラブチルアンモニウムヒアルロナン溶液に添加する。これは室温で緩慢な攪拌しつつ２時間半反応させるためその状態のままにする。その後、別にジメチルアミノピリジン１１ｍｇを添加する、一層の時間攪拌させるためその状態のままにする。得られたシステムはミリ−Ｑ水２０ｍｌ添加され、その後、塩酸で中和され、蒸留水に対して透析される。生成物は凍結乾燥によって回収される。生成物は水溶液の中で膨張し、非常に粘性システムをもたらす。
【国際公開パンフレット】
2004535492.tif 000003
2004535492.tif 000004
2004535492.tif 000005
2004535492.tif 000006
2004535492.tif 000007
2004535492.tif 000008
2004535492.tif 000009
2004535492.tif 000010
2004535492.tif 000011
2004535492.tif 000012
2004535492.tif 000013
2004535492.tif 000014
2004535492.tif 000015
2004535492.tif 000016
2004535492.tif 000017
2004535492.tif 000018
2004535492.tif 000019
2004535492.tif 000020
2004535492.tif 000021
2004535492.tif 000022
2004535492.tif 000023
2004535492.tif 000024
2004535492.tif 000025
2004535492.tif 000026
2004535492.tif 000027
2004535492.tif 000028
2004535492.tif 000029
2004535492.tif 000030
【手続補正書】
【提出日】平成15年5月12日(2003.5.12)
【手続補正１】
【補正対象書類名】明細書
【補正対象項目名】請求項１
【補正方法】変更
【補正の内容】
【請求項１】
第１の多糖類の単糖ユニットの炭素Ｃ−６の水酸基が、第２の多糖類のカルボキシ基で及び第１の多糖類の可能なカルボキシ基で位置選択的にエステル化される２つの多糖類から成る位置選択的に網状に形作られた多糖類。
【手続補正２】
【補正対象書類名】明細書
【補正対象項目名】請求項１６
【補正方法】変更
【補正の内容】
【請求項１６】
次の工程を含む請求項１〜１５のいずれかに記載の網状に形作られた多糖類の調製製法：
ａ）前記第１の多糖類の単糖ユニットの炭素Ｃ−６の活性化；
ｂ）第２の多糖類のカルボキシ基と、ａ）で得られた位置選択的に活性化された第１の多糖類のＣ−６原子との間のエステル結合の化成。
【国際調査報告】
2004535492.tif 000031
2004535492.tif 000032